(57)【要約】【課題】優れた水分散性を確保できながら、塗膜に、優れた機械特性、耐溶剤性および耐候性を付与できるとともに、高湿条件下における耐膨張性を付与できるブロックイソシアネートを提供する。【解決手段】  キシリレンジイソシアネートのイソシアヌレート誘導体と、ポリオキシエチレン化合物との反応生成物であって、エチレンオキシド基の含有量が１５質量％以上３０質量％以下である反応生成物を含むポリイソシアネートのイソシアネート基を、ブロック剤によってブロックする。【選択図】なし【特許請求の範囲】
【請求項１】
ポリイソシアネートのイソシアネート基がブロック剤によってブロックされたブロックイソシアネートであって、
前記ポリイソシアネートは、キシリレンジイソシアネートのイソシアヌレート誘導体と、ポリオキシエチレン化合物との反応生成物を含み、
前記反応生成物におけるエチレンオキシド基の含有量が、１５質量％以上３０質量％以下であることを特徴とする、ブロックイソシアネート。
【請求項２】
前記キシリレンジイソシアネートのイソシアヌレート誘導体は、アルコール類により変性されていることを特徴とする、請求項１に記載のブロックイソシアネート。
【請求項３】
前記キシリレンジイソシアネートのイソシアヌレート誘導体における前記アルコール類の変性量は、０．１質量％以上８．５質量％以下であることを特徴とする、請求項２に記載のブロックイソシアネート。
【請求項４】
前記アルコール類は、２価の脂肪族アルコールを含むことを特徴とする、請求項２または３に記載のブロックイソシアネート。
【請求項５】
前記ブロック剤は、ピラゾール系化合物および／またはオキシム系化合物を含むことを特徴とする、請求項１〜４のいずれか一項に記載のブロックイソシアネート。
【発明の詳細な説明】
【技術分野】
【０００１】
本発明は、ブロックイソシアネートに関する。
【背景技術】
【０００２】
ポリウレタン塗料に用いられるポリイソシアネート成分として、ポットライフに優れるブロックイソシアネートが知られている。
【０００３】
例えば、ヘキサメチレンジイソシアネート三量体とポリオキシアルキレンアミンとを反応させた後、残存するイソシアネート基とジメチルピラゾールとを反応させて得られる水分散性ブロックトポリイソシアネートが提案されている（例えば、特許文献１（実施例１）参照。）。
【先行技術文献】
【特許文献】
【０００４】
【特許文献１】特表平１１−５１２７７２号公報
【発明の概要】
【発明が解決しようとする課題】
【０００５】
しかるに、ポリウレタン塗料は、種々の使用環境に応じた特性が要求される。例えば、ポリウレタン塗料が高湿条件下において使用される場合、ポリウレタン塗料は、耐膨張性が要求される。しかし、特許文献１に記載の水分散性ブロックトポリイソシアネートでは、ポリウレタン塗料に高湿条件下における耐膨張性を付与することは困難である。
【０００６】
本発明は、優れた水分散性を確保できながら、ポリウレタン樹脂に高湿条件下における耐膨張性を付与できるブロックイソシアネートを提供する。
【課題を解決するための手段】
【０００７】
本発明［１］は、ポリイソシアネートのイソシアネート基がブロック剤によってブロックされたブロックイソシアネートであって、前記ポリイソシアネートは、キシリレンジイソシアネートのイソシアヌレート誘導体と、ポリオキシエチレン化合物との反応生成物を含み、前記反応生成物におけるエチレンオキシド基の含有量が、１５質量％以上３０質量％以下である、ブロックイソシアネートを含む。
【０００８】
本発明［２］は、前記キシリレンジイソシアネートのイソシアヌレート誘導体が、アルコール類により変性されている、上記［１］に記載のブロックイソシアネートを含む。
【０００９】
本発明［３］は、前記キシリレンジイソシアネートのイソシアヌレート誘導体における前記アルコール類の変性量は、０．１質量％以上８．５質量％以下である、上記［２］に記載のブロックイソシアネートを含む。
【００１０】
本発明［４］は、前記アルコール類は、２価の脂肪族アルコールを含む、上記［２］または［３］に記載のブロックイソシアネートを含む。
【００１１】
本発明［５］は、前記ブロック剤は、ピラゾール系化合物および／またはオキシム系化合物を含む、上記［１］〜［４］のいずれか一項に記載のブロックイソシアネートを含む。
【発明の効果】
【００１２】
本発明のブロックイソシアネートは、ポリイソシアネートがブロック剤によってブロックされたブロックイソシアネートであって、ポリイソシアネートが、キシリレンジイソシアネートのイソシアヌレート誘導体と、ポリオキシエチレン化合物との反応生成物を含み、反応生成物におけるエチレンオキシド基の含有量が上記範囲内である。
【００１３】
そのため、優れた水分散性を確保できながら、ポリウレタン樹脂に高湿条件下における耐膨張性を付与できる。
【発明を実施するための形態】
【００１４】
本発明のブロックイソシアネートは、水分散型ブロックイソシアネートであり、例えば、水に分散させて使用される。ブロックイソシアネートでは、ポリイソシアネートのイソシアネート基がブロック剤によってブロックされている。つまり、ブロックイソシアネートは、ポリイソシアネートとブロック剤との反応生成物を含み、好ましくは、ポリイソシアネートとブロック剤との反応生成物からなる。
【００１５】
（１）ポリイソシアネート
以下では、まず、ブロック剤によってブロックされる前のポリイソシアネートについて説明する。
【００１６】
ポリイソシアネートは、キシリレンジイソシアネートのイソシアヌレート誘導体と、ポリオキシエチレン化合物との反応生成物（以下、親水性イソシアヌレート誘導体とする。）を含み、好ましくは、親水性イソシアヌレート誘導体からなる。
【００１７】
（１−１）キシリレンジイソシアネートのイソシアヌレート誘導体
キシリレンジイソシアネートのイソシアヌレート誘導体は、主として、キシリレンジイソシアネートのイソシアヌレートを含む。また、キシリレンジイソシアネートのイソシアヌレート誘導体は、後述するキシリレンジイソシアネートのイソシアヌレート化において、不可避的に副生するキシリレンジイソシアネートのイミノオキサジアジンジオン、および、未反応のキシリレンジイソシアネートの含有を許容する。
【００１８】
すなわち、キシリレンジイソシアネートのイソシアヌレート誘導体は、例えば、９２質量％以上のキシリレンジイソシアネートのイソシアヌレートと、６質量％以下のイミノオキサジアジンジオンと、２質量％以下の未反応のキシリレンジイソシアネートとを含み、好ましくは、それらからなる。
【００１９】
キシリレンジイソシアネートは、構造異性体として、１，２−キシリレンジイソシアネート（ｏ−ＸＤＩ）、１，３−キシリレンジイソシアネート（ｍ−ＸＤＩ）、１，４−キシリレンジイソシアネート（ｐ−ＸＤＩ）を含む。キシリレンジイソシアネートの構造異性体は、単独使用または２種類以上併用されてもよい。
【００２０】
キシリレンジイソシアネートとして、好ましくは、１，３−キシリレンジイソシアネートが挙げられる。つまり、キシリレンジイソシアネートは、好ましくは、１，３−キシリレンジイソシアネートを含み、さらに好ましくは、１，３−キシリレンジイソシアネートからなる。
【００２１】
次に、キシリレンジイソシアネートのイソシアヌレート誘導体の調製方法、具体的には、アルコール類（後述）により変性されていないキシリレンジイソシアネートのイソシアヌレート誘導体の調製方法について説明する。
【００２２】
キシリレンジイソシアネートのイソシアヌレート誘導体を調製するには、キシリレンジイソシアネートを、イソシアヌレート化触媒の存在下において、イソシアヌレート化反応させる。
【００２３】
イソシアヌレート化触媒は、イソシアヌレート化を活性化する触媒であれば、特に限定されない。イソシアヌレート化触媒として、例えば、トリエチルアミン、トリブチルアミン、トリエチレンジアミン、２級アミン共重合体（例えば、ジアルキルアミンなどの２級アミン、および、２級アミンと共重合可能な単量体（例えば、フェノール、ホルムアルデヒドなど）の重縮合物）などの３級アミン、例えば、２−ジメチルアミノメチルフェノール、２，４，６−トリス（ジメチルアミノメチル）フェノールなどのマンニッヒ塩基、例えば、テトラメチルアンモニウム、テトラエチルアンモニウム、テトラブチルアンモニウム、トリメチルベンジルアンモニウム、トリブチルベンジルアンモニウムなどのテトラアルキルアンモニウムのハイドロオキサイドやその有機弱酸塩、例えば、トリメチルヒドロキシプロピルアンモニウム（別名：Ｎ−（２−ヒドロキシプロピル）−Ｎ，Ｎ，Ｎ−トリメチルアンモニウム）、トリメチルヒドロキシエチルアンモニウム、トリエチルヒドロキシプロピルアンモニウム、トリエチルヒドロキシエチルアンモニウムなどのトリアルキルヒドロキシアルキルアンモニウムのハイドロオキサイドやその有機弱酸塩、例えば、酢酸、カプロン酸、オクチル酸、ミリスチン酸、ナフテン酸などのアルキルカルボン酸の金属塩（例えば、アルカリ金属塩、マグネシウム塩、スズ塩、亜鉛塩、鉛塩など）、例えば、アルミニウムアセチルアセトン、リチウムアセチルアセトンなどのようなβ−ジケトンの金属キレート化合物、例えば、塩化アルミニウム、三フッ化ホウ素などのフリーデル・クラフツ触媒、例えば、チタンテトラブチレート、トリブチルアンチモン酸化物などの有機金属化合物、例えば、ヘキサメチルシラザンなどのアミノシリル基含有化合物、二フッ化水素テトラブチルホスホニウムなどのハロゲン置換有機リン化合物などが挙げられる。イソシアヌレート化触媒は、単独使用または２種以上併用することができる。
【００２４】
このようなイソシアヌレート化触媒のなかでは、好ましくは、テトラアルキルアンモニウムのハイドロオキサイド、トリアルキルヒドロキシアルキルアンモニウムのハイドロオキサイドが挙げられ、さらに好ましくは、テトラアルキルアンモニウムのハイドロオキサイドが挙げられ、とりわけ好ましくは、テトラブチルアンモニウムのハイドロオキサイドが挙げられる。
【００２５】
イソシアヌレート化触媒（有効成分１００質量％換算）の配合割合は、キシリレンジイソシアネート１００質量部に対して、例えば、０．００１質量部以上、好ましくは、０．００８質量部以上、さらに好ましくは、０．０１５質量部以上、例えば、０．１質量部以下、好ましくは、０．０２６質量部以下、さらに好ましくは、０．０２２質量部以下である。
【００２６】
なお、イソシアヌレート化触媒は、イソシアヌレート化反応の仕込み段階（初期）で全量を配合してもよく、イソシアヌレート化反応中に複数回に分けて追加してもよい。上記した配合割合は、イソシアヌレート化反応開始前（初期）に配合するイソシアヌレート化触媒の配合割合（仕込割合）とイソシアヌレート化反応中に追加するイソシアヌレート化触媒の配合割合（追加割合）との合計の配合割合である。
【００２７】
このようなイソシアヌレート化反応は、例えば、不活性ガス（例えば、窒素ガス、アルゴンガスなど）雰囲気において実施される。
【００２８】
また、イソシアヌレート化反応の反応温度は、例えば、２０℃以上、好ましくは、４０℃以上、さらに好ましくは、６０℃以上、例えば、９０℃以下、好ましくは、８０℃以下である。反応圧力は、例えば、大気圧である。反応時間は、例えば、０．５時間以上、好ましくは、１時間以上、さらに好ましくは、２時間以上、例えば、１２時間以下、好ましくは、１０時間以下、さらに好ましくは、８時間以下である。
【００２９】
このようなイソシアヌレート化反応では、助触媒および安定剤を添加することができる。
【００３０】
助触媒として、例えば、有機亜リン酸エステルが挙げられ、より具体的には、脂肪族有機亜リン酸エステル、芳香族有機亜リン酸エステルなどが挙げられる。助触媒は、単独使用または２種以上併用することができる。
【００３１】
脂肪族有機亜リン酸エステルとして、例えば、トリエチルホスファイト、トリブチルホスファイト、トリス（２−エチルヘキシル）ホスファイト、トリデシルホスファイト、トリラウリルホスファイト、トリス（トリデシル）ホスファイト、トリステアリルホスファイトなどのアルキルモノホスファイト、例えば、ジステアリル・ペンタエリスリチル・ジホスファイト、ジ・ドデシル・ペンタエリスリトール・ジホスファイト、ジ・トリデシル・ペンタエリスリトール・ジホスファイト、トリペンタエリスリトール・トリホスファイトなどの脂肪族多価アルコールから誘導されたジ、トリあるいはテトラホスファイト、さらに、水添ビスフェノールＡホスファイトポリマー（分子量２４００〜３０００）などの脂環族ポリホスファイト、トリス（２，３−ジクロロプロピル）ホスファイトなどが挙げられる。脂肪族有機亜リン酸エステルは、単独使用または２種以上併用することができる。
【００３２】
脂肪族有機亜リン酸エステルのなかでは、好ましくは、アルキルモノホスファイトが挙げられ、さらに好ましくは、トリデシルホスファイトが挙げられる。
【００３３】
芳香族有機亜リン酸エステルとして、例えば、トリフェニルホスファイト、トリス（ノニルフェニル）ホスファイト、トリス（２，４−ジ−ｔ−ブチルフェニル）ホスファイト、ジフェニルデシルホスファイト、ジフェニル（トリデシル）ホスファイトなどのアリールモノホスファイト、例えば、ジノニルフェニル・ペンタエリスリトール・ジホスファイト、テトラフェニル・テトラ・トリデシル・ペンタエリスリチル・テトラホスファイト、テトラフェニル・ジプロピレングリコール・ジホスファイトなどの芳香族多価アルコールから誘導されたジ、トリあるいはテトラホスファイト、さらに、例えば、炭素数が１〜２０のジ・アルキル・ビスフェノールＡ・ジホスファイト、４，４’−ブチリデン−ビス（３−メチル−６−ｔ−ブチルフェニル−ジ・トリデシル）ホスファイトなどのビスフェノール系化合物から誘導されたジホスファイトなどが挙げられる。芳香族有機亜リン酸エステルは、単独使用または２種以上併用することができる。
【００３４】
芳香族有機亜リン酸エステルのなかでは、好ましくは、芳香族多価アルコールから誘導されるジ、トリあるいはテトラホスファイトが挙げられ、さらに好ましくは、テトラフェニル・ジプロピレングリコール・ジホスファイトが挙げられる。
【００３５】
助触媒の配合割合は、キシリレンジイソシアネート１００質量部に対して、例えば、０．０１質量部以上、好ましくは、０．０３質量部以上、例えば、０．１質量部以下、好ましくは、０．０７質量部以下である。
【００３６】
安定剤として、例えば、ヒンダードフェノール系酸化防止剤、より具体的には、２，６−ジ（ｔｅｒｔ−ブチル）−４−メチルフェノール（別名：ジブチルヒドロキシトルエン、以下、ＢＨＴと略する場合がある。）、イルガノックス１０１０、イルガノックス１０７６、イルガノックス１１３５、イルガノックス２４５（以上、チバ・ジャパン社製、商品名）などが挙げられる。安定剤は、単独使用または２種以上併用することができる。
【００３７】
安定剤の配合割合は、キシリレンジイソシアネート１００質量部に対して、例えば、０．０１質量部以上、好ましくは、０．０２質量部以上、例えば、０．０５質量部以下、好ましくは、０．０３質量部以下である。
【００３８】
さらに、イソシアヌレート化反応では、必要に応じて、公知の添加剤を適宜の割合かつ任意のタイミングで添加してもよい。
【００３９】
公知の添加剤として、例えば、有機溶媒（後述）、触媒失活剤（例えば、リン酸、モノクロロ酢酸、ドデシルベンゼンスルホン酸、パラトルエンスルホン酸、ベンゾイルクロリドなど）などが挙げられる。
【００４０】
これによって、キシリレンジイソシアネートがイソシアヌレート化して、キシリレンジイソシアネートのイソシアヌレートを生成する。
【００４１】
このようなイソシアヌレート化反応におけるイソシアネート基の転化率（イソシアヌレート転化率）は、例えば、１０質量％以上、好ましくは、１５質量％以上、さらに好ましくは、２５質量％以上、例えば、４０質量％以下、好ましくは、３３質量％以下である。なお、イソシアネート基の転化率は、後述する実施例に記載の方法に準拠して測定できる（以下同様）。
【００４２】
以上によって、キシリレンジイソシアネートのイソシアヌレート誘導体を含む反応液（反応混合物）が調製される。
【００４３】
このようなイソシアヌレート化反応の反応液における遊離のイソシアネート基の濃度（イソシアネート基濃度）は、例えば、１０質量％以上、好ましくは、２０質量％以上、さらに好ましくは、２５質量％以上、例えば、５０質量％以下、好ましくは、４０質量％以下である。なお、イソシアネート基濃度は、後述する実施例に記載の方法に準拠して測定できる（以下同様）。
【００４４】
反応液は、キシリレンジイソシアネートのイソシアヌレートに加えて、未反応のキシリレンジイソシアネートを含む。さらに、反応液は、上記した公知の添加剤などを含む場合がある。
【００４５】
そのため、イソシアヌレート化反応の反応液は、好ましくは、公知の精製方法により精製される。精製方法として、例えば、薄膜蒸留（スミス蒸留）、抽出などが挙げられ、好ましくは、薄膜蒸留が挙げられる。
【００４６】
薄膜蒸留により反応液を精製する場合、蒸留収率は、例えば、３０質量％以上、好ましくは、４０質量％以上、さらに好ましくは、５０質量％以上、例えば、８０質量％以下、好ましくは、７０質量％以下である。なお、蒸留収率は、後述する実施例に記載の方法に準拠して測定できる。
【００４７】
以上によって、キシリレンジイソシアネートのイソシアヌレート誘導体が調製される。
【００４８】
キシリレンジイソシアネートのイソシアヌレート誘導体は、アルコール類（後述）に変性されていないキシリレンジイソシアネートのイソシアヌレート誘導体である。以下において、アルコール類により変性されていないキシリレンジイソシアネートのイソシアヌレート誘導体を、アルコール無変性ＸＤＩイソシアヌレート誘導体とし、アルコール類により変性されているキシリレンジイソシアネートのイソシアヌレート誘導体（後述）を、アルコール変性ＸＤＩイソシアヌレート誘導体として区別する。
【００４９】
アルコール無変性ＸＤＩイソシアヌレート誘導体は、主にイソシアヌレート一核体を含む。さらに、アルコール無変性ＸＤＩイソシアヌレート誘導体は、イソシアヌレート多核体を含むことができる。
【００５０】
イソシアヌレート一核体は、３分子のキシリレンジイソシアネートが１つのイソシアヌレート環を形成し、そのイソシアヌレート環が他のイソシアヌレート環と結合していない化合物であり、イソシアヌレート環を介するキシリレンジイソシアネートの３分子体（トリマー）である。
【００５１】
イソシアヌレート多核体は、イソシアヌレート一核体が他のイソシアヌレート一核体と結合している化合物である。イソシアヌレート多核体は、結合するイソシアヌレート一核体の個数に基づいて区別され、例えば、２つのイソシアヌレート一核体が結合するイソシアヌレート二核体、ｎ個のイソシアヌレート一核体が結合するイソシアヌレートｎ核体などが挙げられる。
【００５２】
このようなイソシアヌレート誘導体をゲルパーミエーションクロマトグラフ測定したときのクロマトグラムにおいて、ポリスチレン換算分子量４００〜１０００、好ましくは、６００〜９００の間をピークトップとするピークの面積の、全ピークの面積に対する面積率（以下、３分子体面積率とする。）が、イソシアヌレート誘導体の総量に対する、イソシアヌレート一核体の含有率に相当する。
【００５３】
イソシアヌレート誘導体における３分子体面積率は、例えば、２５％以上、好ましくは、３０％以上、例えば、７０％以下、好ましくは、６０％以下である。
【００５４】
なお、３分子体面積率は、後述する実施例に準拠して、イソシアヌレート誘導体の分子量分布を、示差屈折率検出器（ＲＩＤ）を装備したゲルパーミエーションクロマトグラフ（ＧＰＣ）によって測定し、得られたクロマトグラム（チャート）におけるピーク面積比率として、算出することができる（以下同様）。
【００５５】
このようなイソシアヌレート誘導体におけるイソシアネート基の平均官能基数は、例えば、２以上、好ましくは、２．２以上、例えば、４．０以下、好ましくは、３．５以下である。
【００５６】
また、イソシアヌレート誘導体における遊離のイソシアネート基の濃度（イソシアネート基濃度）は、例えば、５質量％以上、好ましくは、１０質量％以上、さらに好ましくは、１５質量％以上、例えば、４０質量％以下、好ましくは、３５質量％以下である。
【００５７】
（１−２）アルコール変性キシリレンジイソシアネートのイソシアヌレート誘導体（アルコール変性ＸＤＩイソシアヌレート誘導体）
上記したキシリレンジイソシアネートのイソシアヌレート誘導体は、好ましくは、アルコール類により変性される。
【００５８】
イソシアヌレート誘導体がアルコール類により変性されると、ブロックイソシアネートを含むポリウレタン樹脂原料の成膜性の向上を図ることができながら、塗膜の高湿条件下における耐膨張性の向上を確実に図ることができる。
【００５９】
アルコール類として、好ましくは、脂肪族アルコールが挙げられる。
【００６０】
脂肪族アルコールとして、例えば、１価の脂肪族アルコール、２価の脂肪族アルコール、３価の脂肪族アルコール、４価以上の脂肪族アルコールなどが挙げられる。脂肪族アルコールは、単独使用または２種以上併用することができる。
【００６１】
１価の脂肪族アルコールとして、例えば、直鎖状の１価脂肪族アルコール、分岐状の１価脂肪族アルコールなどが挙げられる。
【００６２】
直鎖状の１価脂肪族アルコールとして、例えば、メタノール、エタノール、ｎ−プロパノール、ｎ−ブタノール、ｎ−ペンタノール、ｎ−ヘキサノール、ｎ−ヘプタノール、ｎ−オクタノール、ｎ−ノナノール、ｎ−デカノール、ｎ−ウンデカノール、ｎ−ドデカノール（ラウリルアルコール）、ｎ−トリデカノール、ｎ−テトラデカノール、ｎ−ペンタデカノール、ｎ−ヘキサデカノール、ｎ−ヘプタデカノール、ｎ−オクタデカノール（ステアリルアルコール）、ｎ−ノナデカノール、エイコサノールなどが挙げられる。
【００６３】
分岐状の１価脂肪族アルコールとして、例えば、イソプロパノール（別名：イソプロピルアルコール、ＩＰＡ）、イソブタノール（別名：イソブチルアルコール、ＩＢＡ）、ｓｅｃ−ブタノール、ｔｅｒｔ−ブタノール、イソペンタノール、イソヘキサノール、イソヘプタノール、イソオクタノール、２−エチルヘキサノール（別名：２−エチルヘキシルアルコール、２−ＥＨＡ）、イソノナノール、イソデカノール、５−エチル−２−ノナノール、トリメチルノニルアルコール、２−ヘキシルデカノール、３，９−ジエチル−６−トリデカノール、２−イソヘプチルイソウンデカノール、２−オクチルドデカノール、その他の分岐状アルカノール（Ｃ（炭素数、以下同様）５〜２０）などが挙げられる。
【００６４】
２価の脂肪族アルコールとして、例えば、エチレングリコール、１，３−プロパンジオール（１，３−ＰＧ）、１，４−ブチレングリコール、１，５−ペンタンジオール、１，６−ヘキサンジオール、１，４−ジヒドロキシ−２−ブテン、ジエチレングリコール、トリエチレングリコール、ジプロピレングリコール、その他の直鎖状のアルカン（Ｃ７〜２０）ジオールなどの直鎖状の２価脂肪族アルコール、例えば、１，２−プロパンジオール、１，３−ブチレングリコール（別名：１，３−ブタンジオール、１，３−ＢＧ）、１，２−ブチレングリコール、ネオペンチルグリコール、３−メチル−１，５−ペンタンジオール（ＭＰＤ）、２，２，４−トリメチルー１，３−ペンタンジオール（ＴＭＰＤ）、３，３−ジメチロールヘプタン、２，６−ジメチル−１−オクテン−３，８−ジオール、その他の分岐状のアルカン（Ｃ７〜２０）ジオールなどの分岐状の２価脂肪族アルコール、例えば、１，３−または１，４−シクロヘキサンジメタノールおよびそれらの混合物、１，３−または１，４−シクロヘキサンジオールおよびそれらの混合物、水素化ビスフェノールＡなどの脂環式の２価脂肪族アルコールなどが挙げられる。
【００６５】
３価の脂肪族アルコールとして、例えば、グリセリン、トリメチロールプロパンなどが挙げられる。
４価以上の脂肪族アルコールとして、例えば、テトラメチロールメタン、Ｄ−ソルビトール、キシリトール、Ｄ−マンニトールなどが挙げられる。
【００６６】
このような脂肪族アルコールは、分子中に１つ以上のヒドロキシ基を有していれば、それ以外の分子構造は、本発明の優れた効果を阻害しない限り、分子中に芳香環を含有しないこと以外は特に制限されず、例えば、分子中に、エステル基、エーテル基、シクロヘキサン環などを有することもできる。
【００６７】
そのため、脂肪族アルコールは、例えば、上記１価の脂肪族アルコールとアルキレンオキサイド（例えば、エチレンオキサイド、プロピレンオキサイドなど）との付加重合物（２種類以上のアルキレンオキサイドのランダムおよび／またはブロック重合物）であるエーテル基含有１価脂肪族アルコール、上記１価の脂肪族アルコールとラクトン（例えば、ε−カプロラクトン、δ−バレロラクトンなど）との付加重合物であるエステル基含有１価脂肪族アルコールなどを含む。
【００６８】
このような脂肪族アルコールのなかでは、好ましくは、１価の脂肪族アルコールおよび２価の脂肪族アルコールが挙げられ、さらに好ましくは、分岐状の１価脂肪族アルコールおよび分岐状の２価脂肪族アルコールが挙げられ、とりわけ好ましくは、イソブタノールおよび１，３−ブチレングリコールが挙げられる。
【００６９】
また、１価の脂肪族アルコールと２価の脂肪族アルコールとを比較すると、より好ましくは、２価の脂肪族アルコールが挙げられる。つまり、アルコール類は、好ましくは、２価の脂肪族アルコール（分岐状の２価脂肪族アルコール、１，３−ブチレングリコール）を含み、さらに好ましくは、２価の脂肪族アルコール（分岐状の２価脂肪族アルコール、１，３−ブチレングリコール）からなる。
【００７０】
イソシアヌレート誘導体を変性するアルコール類が、２価の脂肪族アルコールを含むと、塗膜の耐溶剤性および耐候性の向上を確実に図ることができる。
【００７１】
次に、アルコール類により変性されるキシリレンジイソシアネートのイソシアヌレート誘導体（アルコール変性ＸＤＩイソシアヌレート誘導体）の調製方法について説明する。
【００７２】
アルコール変性ＸＤＩイソシアヌレート誘導体を調製する方法として、例えば、キシリレンジイソシアネートとアルコール類とをウレタン化反応させた後、その反応生成物をイソシアヌレート化反応させる方法や、上記のように、まず、アルコール無変性ＸＤＩイソシアヌレート誘導体を調製し、そのアルコール無変性ＸＤＩイソシアヌレート誘導体とアルコール類とをウレタン化反応させる方法などが挙げられる。
【００７３】
このような方法のなかでは、好ましくは、キシリレンジイソシアネートとアルコール類とをウレタン化反応させた後、その反応生成物をイソシアヌレート化反応させる方法が挙げられる。
【００７４】
具体的には、まず、キシリレンジイソシアネートとアルコール類とを配合し、キシリレンジイソシアネートとアルコール類とを、遊離のイソシアネート基が残存する割合でウレタン化反応させる。
【００７５】
アルコール類の水酸基に対する、キシリレンジイソシアネートのイソシアネート基の当量比（ＮＣＯ／ＯＨ）は、例えば、３以上、好ましくは、５以上、さらに好ましくは、１５以上、例えば、６００以下、好ましくは、５００以下、さらに好ましくは、２００以下、とりわけ好ましくは、１００以下である。
【００７６】
アルコール類の配合割合は、キシリレンジイソシアネート１００質量部に対して、例えば、０．０５質量部以上、好ましくは、０．１０質量部以上、さらに好ましくは、０．５０質量部以上、例えば、１０質量部以下、好ましくは、８質量部以下、さらに好ましくは、３質量部以下である。
【００７７】
また、ウレタン化反応は、例えば、不活性ガス（例えば、窒素ガス、アルゴンガスなど）雰囲気において実施される。
【００７８】
反応温度は、例えば、室温（２５℃）以上、好ましくは、４０℃以上、例えば、１００℃以下、好ましくは、９０℃以下である。反応圧力は、例えば、大気圧である。反応時間は、例えば、０．０５時間以上、好ましくは、０．２時間以上、例えば、１０時間以下、好ましくは、６時間以下、さらに好ましくは、２時間以下である。
【００７９】
このようなウレタン化反応では、上記した助触媒および上記した安定剤を上記した配合割合で添加することができ、必要に応じて、公知のウレタン化触媒を適宜の割合で添加してもよい。
【００８０】
さらに、ウレタン化反応では、本発明の優れた効果を阻害しない範囲において、必要に応じて、上記したアルコール類と、活性水素基含有化合物（例えば、チオール類、オキシム類、ラクタム類、フェノール類、βジケトン類など）とを併用することができる。
【００８１】
これによって、キシリレンジイソシアネートとアルコール類とがウレタン化反応して、キシリレンジイソシアネートとアルコール類との反応生成物（アルコール変性キシリレンジイソシアネート）を生成する。
【００８２】
このようなウレタン化反応におけるイソシアネート基の転化率（ウレタン転化率）は、例えば、０．１質量％以上、好ましくは、０．３質量％以上、さらに好ましくは、０．５質量％以上、例えば、２５質量％以下、好ましくは、２０質量％以下、さらに好ましくは、１０質量％以下である。
【００８３】
以上によって、アルコール変性キシリレンジイソシアネートを含む反応液（反応混合物）が調製される。
【００８４】
このようなウレタン化反応の反応液における遊離のイソシアネート基の濃度（イソシアネート基濃度）は、例えば、２０質量％以上、好ましくは、３０質量％以上、さらに好ましくは、４０質量％以上、例えば、６０質量％以下、好ましくは、５０質量％以下である。
【００８５】
このようなウレタン化反応の反応液は、未反応のキシリレンジイソシアネート（アルコール未変性キシリレンジイソシアネート）と、アルコール変性キシリレンジイソシアネートとを含む。
【００８６】
次いで、ウレタン化反応の反応液に、上記したイソシアヌレート化触媒を上記の配合割合で配合する。そして、キシリレンジイソシアネートおよびアルコール変性キシリレンジイソシアネートを、上記した反応条件において、イソシアヌレート化反応させる。
【００８７】
これによって、アルコール未変性キシリレンジイソシアネートがイソシアヌレート化反応して、アルコール無変性ＸＤＩイソシアヌレートを生成するとともに、アルコール変性キシリレンジイソシアネートがイソシアヌレート化反応して、アルコール変性ＸＤＩイソシアヌレートを生成する。なお、アルコール変性ＸＤＩイソシアヌレートについては、詳しくは後述する。
【００８８】
このようなイソシアヌレート化反応におけるイソシアヌレート転化率の範囲は、上記したイソシアヌレート転化率の範囲と同じである。
【００８９】
また、ウレタン転化率およびイソシアヌレート転化率の総和（イソシアネート基の転化率（反応率））は、例えば、１５質量％以上、好ましくは、２０質量％以上、さらに好ましくは、３０質量％以上、例えば、６０質量％以下、好ましくは、５０質量％以下である。
【００９０】
以上によって、アルコール変性ＸＤＩイソシアヌレート誘導体を含む反応液（反応混合物）が調製される。
【００９１】
このようなイソシアヌレート化反応の反応液における遊離のイソシアネート基の濃度（イソシアネート基濃度）は、例えば、１０質量％以上、好ましくは、２０質量％以上、さらに好ましくは、２５質量％以上、例えば、５０質量％以下、好ましくは、４０質量％以下である。
【００９２】
イソシアヌレート化反応の反応液は、アルコール無変性ＸＤＩイソシアヌレートと、アルコール変性ＸＤＩイソシアヌレートとを含む。さらに、イソシアヌレート化反応の反応液は、キシリレンジイソシアネート、アルコール変性キシリレンジイソシアネート、上記した公知の添加剤などを含む場合がある。
【００９３】
そのため、イソシアヌレート化反応の反応液は、好ましくは、上記した精製方法により精製される。その蒸留収率の範囲は、上記した蒸留収率の範囲と同じである。
【００９４】
以上によって、上記したアルコール無変性ＸＤＩイソシアヌレート誘導体と、アルコール変性ＸＤＩイソシアヌレート誘導体とを含むイソシアヌレート誘導体が調製される。
【００９５】
アルコール変性ＸＤＩイソシアヌレート誘導体は、上記したアルコール無変性ＸＤＩイソシアヌレート誘導体とアルコール類との反応生成物である。アルコール変性ＸＤＩイソシアヌレート誘導体は、例えば、アルコール変性イソシアヌレート一核体、アルコール変性イソシアヌレート多核体などを含む。なお、以下において、アルコール類に変性されていないイソシアヌレート一核体およびイソシアヌレート多核体を、アルコール無変性イソシアヌレート一核体およびアルコール無変性イソシアヌレート多核体とする。
【００９６】
アルコール変性イソシアヌレート一核体は、少なくとも１つのアルコール類が結合するイソシアヌレート環を１つ有する。アルコール変性イソシアヌレート一核体は、例えば、アルコール変性キシリレンジイソシアネート（３−ｎ）分子と、キシリレンジイソシアネートｎ分子とがイソシアヌレート環を形成する化合物であり、イソシアヌレート環を介するキシリレンジイソシアネートの３分子体である。なお、ｎは、０〜２の整数である。
【００９７】
アルコール変性イソシアヌレート多核体は、イソシアヌレート環を２つ以上有し、それらイソシアヌレート環に少なくとも１つのアルコール類が結合する化合物である。アルコール変性イソシアヌレート多核体は、例えば、アルコール変性イソシアヌレート一核体と、少なくとも１つのアルコール変性イソシアヌレート一核体またはアルコール無変性イソシアヌレート一核体とが結合する化合物である。
【００９８】
より具体的には、アルコール類が１価の脂肪族アルコールである場合、アルコール変性イソシアヌレート多核体として、例えば、直接結合型アルコール変性イソシアヌレート多核体などが挙げられる。
【００９９】
直接結合型アルコール変性イソシアヌレート多核体は、アルコール変性イソシアヌレート一核体のイソシアネート基が、他のアルコール変性イソシアヌレート一核体またはアルコール無変性イソシアヌレート一核体を兼ねる化合物である。つまり、直接結合型アルコール変性イソシアヌレート多核体は、アルコール変性イソシアヌレート一核体のイソシアヌレート環と、アルコール変性イソシアヌレート一核体またはアルコール無変性イソシアヌレート一核体のイソシアヌレート環とが、１つのキシリレンジイソシアネート骨格を介して結合している。
【０１００】
また、アルコール類が２価の脂肪族アルコールである場合、アルコール変性イソシアヌレート多核体として、例えば、上記と同様の直接結合型アルコール変性イソシアヌレート多核体、架橋型アルコール変性イソシアヌレート二核体などが挙げられる。
【０１０１】
架橋型アルコール変性イソシアヌレート二核体は、アルコール変性イソシアヌレート一核体のイソシアネート基と、アルコール変性イソシアヌレート一核体またはアルコール無変性イソシアヌレート一核体のイソシアネート基とが、２価の脂肪族アルコールの水酸基のそれぞれと反応して結合する化合物である。つまり、架橋型アルコール変性イソシアヌレート二核体は、アルコール変性イソシアヌレート一核体と、アルコール変性イソシアヌレート一核体またはアルコール無変性イソシアヌレート一核体とが、２価の脂肪族アルコールを介して結合している。
【０１０２】
また、上記したウレタン化反応および／またはイソシアヌレート化反応では、アルコール変性キシリレンジイソシアネートおよび／またはアルコール変性ＸＤＩイソシアヌレート誘導体と、キシリレンジイソシアネートおよび／またはアルコール変性キシリレンジイソシアネートとが反応して、アロファネートを生成する場合がある。この場合、イソシアヌレート誘導体は、アロファネートを含む。
【０１０３】
アルコール変性ＸＤＩイソシアヌレート誘導体を含むイソシアヌレート誘導体の３分子体面積率は、イソシアヌレート誘導体の総量に対する、アルコール無変性イソシアヌレート一核体の含有率と、アルコール変性イソシアヌレート一核体の含有率と、上記した３分子からなるアロファネートの含有率との総量に相当する。
【０１０４】
アルコール変性ＸＤＩイソシアヌレート誘導体を含むイソシアヌレート誘導体における３分子体面積率は、例えば、３０％以上、好ましくは、３５％以上、例えば、６０％以下、好ましくは、５５％以下、さらに好ましくは、５２％以下である。
【０１０５】
また、アルコール変性ＸＤＩイソシアヌレート誘導体を含むイソシアヌレート誘導体におけるイソシアネート基の平均官能基数は、例えば、２以上、好ましくは、２．２以上、例えば、４．０以下、好ましくは、３．５以下である。
【０１０６】
また、アルコール変性ＸＤＩイソシアヌレート誘導体を含むイソシアヌレート誘導体における遊離のイソシアネート基の濃度（イソシアネート基濃度）は、例えば、５質量％以上、好ましくは、１０質量％以上、さらに好ましくは、１５質量％以上、例えば、４０質量％以下、好ましくは、３５質量％以下、さらに好ましくは、２５質量％以下である。
【０１０７】
また、アルコール変性ＸＤＩイソシアヌレート誘導体を含むイソシアヌレート誘導体におけるアルコール類の変性量は、例えば、０．１質量％以上、好ましくは、０．２質量％以上、さらに好ましくは、０．７質量％以上、例えば、２０質量％以下、好ましくは、１５質量％以下、さらに好ましくは、１０．０質量％以下である。なお、アルコール類の変性量は、イソシアヌレート誘導体におけるキシリレンジイソシアネートの質量部に対するアルコール類の質量部の比率（質量比率）であって、後述する実施例に記載の方法に準拠して測定できる。さらに、アルコール類の変性量は、例えば、特許６１６１７８８号公報の［００８６］段落に記載されるように、１Ｈ−ＮＭＲ測定により算出することもできる。
【０１０８】
アルコール類の変性量が上記下限以上であると、ブロックイソシアネートを含むポリウレタン樹脂原料の成膜性の向上を図ることができながら、塗膜の高湿条件下における耐膨張性の向上を確実に図ることができる。アルコール類の変性量が上記上限以下であると、塗膜の耐候性の向上を確実に図ることができながら、塗膜の高湿条件下における耐膨張性の向上を確実に図ることができる。
【０１０９】
また、イソシアヌレート誘導体には、必要に応じて、スルホンアミド基を含有する化合物を、適宜の割合で添加することができる。
【０１１０】
スルホンアミド基を含有する化合物として、例えば、芳香族スルホンアミド類、脂肪族スルホンアミド類などが挙げられる。スルホンアミド基を含有する化合物は、単独使用または２種類以上併用することができる。
【０１１１】
芳香族スルホンアミド類として、例えば、ベンゼンスルホンアミド、ジメチルベンゼンスルホンアミド、スルファニルアミド、ｏ−およびｐ−トルエンスルホンアミド、ヒドロキシナフタレンスルホンアミド、ナフタレン−１−スルホンアミド、ナフタレン−２−スルホンアミド、ｍ−ニトロベンゼンスルホンアミド、ｐ−クロロベンゼンスルホンアミドなどが挙げられる。
【０１１２】
脂肪族スルホンアミド類として、例えば、メタンスルホンアミド、Ｎ，Ｎ−ジメチルメタンスルホンアミド、Ｎ，Ｎ−ジメチルエタンスルホンアミド、Ｎ，Ｎ−ジエチルメタンスルホンアミド、Ｎ−メトキシメタンスルホンアミド、Ｎ−ドデシルメタンスルホンアミド、Ｎ−シクロヘキシル−１−ブタンスルホンアミド、２−アミノエタンスルホンアミドなどが挙げられる。
【０１１３】
また、イソシアヌレート誘導体は、必要により、有機溶媒で希釈することにより、イソシアヌレート誘導体の希釈液として調製することができる。
【０１１４】
有機溶媒として、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、ｎ−ヘキサン、ｎ−ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールモノエチルエーテルアセテート、プロピレングリコールモノメチルエーテルアセテート、３−メチル−３−メトキシブチルアセテート、エチル−３−エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、Ｎ−メチルピロリドン、ジメチルホルムアミド、Ｎ，Ｎ’−ジメチルアセトアミド、ジメチルスルホキシド、ヘキサメチルホスホニルアミドなどの極性非プロトン類などが挙げられる。
【０１１５】
（１−２）ポリオキシエチレン化合物
ポリオキシエチレン化合物は、少なくとも３つ連続したエチレンオキシド基と、イソシアネート基と反応可能な活性水素基（例えば、水酸基、アミノ基など）とを有する。
【０１１６】
ポリオキシエチレン化合物として、例えば、ポリオキシエチレン基含有ポリオール、ポリオキシエチレン基含有ポリアミン、片末端封鎖ポリオキシエチレングリコール、片末端封鎖ポリオキシエチレンジアミンなどが挙げられる。
【０１１７】
ポリオキシエチレン基含有ポリオールとして、例えば、ポリオキシエチレングリコール、ポリオキシエチレントリオール、エチレンオキサイドとプロピレンオキサイドとのランダムおよび／またはブロック共重合体（例えば、ポリオキシプロピレンポリオキシエチレンコポリマージオールあるいはトリオール、ポリオキシプロピレンポリオキシエチレンブロックポリマージオールあるいはトリオール、ポリプロピレングリコールの末端にエチレンオキサイドを付加重合させたプルロニックタイプのポリプロピレングリコールあるいはトリオールなど）などが挙げられる。
【０１１８】
ポリオキシエチレン基含有ポリアミンとして、例えば、ポリオキシエチレンエーテルジアミンなどのポリオキシアルキレンエーテルジアミンなどが挙げられる。
【０１１９】
片末端封鎖ポリオキシエチレングリコールとして、例えば、炭素数１〜２０のアルキル基で片末端封止したアルコキシポリエチレングリコール（ポリ（オキシエチレン）アルキルエーテル）などが挙げられ、具体的には、メトキシポリエチレングリコール（ポリ（オキシエチレン）メチルエーテル）、エトキシポリエチレングリコール（ポリ（オキシエチレン）エチルエーテル）などが挙げられる。
【０１２０】
片末端封鎖ポリオキシエチレンジアミンとして、例えば、炭素数１〜２０のアルコキシ基で片末端封止したポリオキシエチレンジアミンなどが挙げられる。
【０１２１】
このようなポリオキシエチレン化合物は、単独使用または２種類以上併用することができる。
【０１２２】
ポリオキシエチレン化合物として、好ましくは、ポリオキシエチレン基含有ポリオール、および、片末端封鎖ポリオキシエチレングリコールが挙げられ、さらに好ましくは、片末端封鎖ポリオキシエチレングリコールが挙げられ、とりわけ好ましくは、アルコキシポリエチレングリコール（ポリ（オキシエチレン）アルキルエーテル）が挙げられ、特に好ましくは、メトキシポリエチレングリコールが挙げられる。
【０１２３】
このようなポリオキシエチレン化合物の数平均分子量は、例えば、２００以上、好ましくは、３００以上、例えば、２０００以下、好ましくは、１０００以下である。なお、ポリオキシエチレン化合物の数平均分子量は、ゲルパーミエーションクロマトグラフィにより測定できる。
【０１２４】
（１−３）ポリイソシアネートの調製
次に、ポリイソシアネートの調製について説明する。
【０１２５】
ポリイソシアネートは、上記したように、イソシアヌレート誘導体とポリオキシエチレン化合物との反応生成物（親水性イソシアヌレート誘導体）を含む。
【０１２６】
親水性イソシアヌレート誘導体を含むポリイソシアネートを調製するには、上記したイソシアヌレート誘導体と、上記したポリオキシエチレン化合物とを、遊離のイソシアネート基が残存する割合で反応させる。
【０１２７】
イソシアヌレート誘導体の遊離のイソシアネート基に対する、ポリオキシエチレン化合物の活性水素基の当量比（活性水素基／ＮＣＯ）は、例えば、０．０１以上、好ましくは、０．０５以上、例えば、０．３０以下、好ましくは、０．２０以下である。
【０１２８】
ポリオキシエチレン化合物の配合割合は、イソシアヌレート誘導体１００質量部に対して、例えば、１０質量部以上、好ましくは、２０質量部以上、さらに好ましくは、２５質量部以上、例えば、７０質量部以下、好ましくは、６０質量部以下、さらに好ましくは、５５質量部以下である。
【０１２９】
また、イソシアヌレート誘導体とポリオキシエチレン化合物との反応は、例えば、不活性ガス（例えば、窒素ガス、アルゴンガスなど）雰囲気において、例えば、上記した有機溶媒の存在下において実施される。
【０１３０】
このような有機溶媒のなかでは、好ましくは、グリコールエーテルエステル類が挙げられ、さらに好ましくは、プロピレングリコールモノメチルエーテルアセテートが挙げられる。
【０１３１】
有機溶媒の添加割合は、イソシアヌレート誘導体１００質量部に対して、例えば、１質量部以上、好ましくは、１０質量部以上、例えば、１００質量部以下、好ましくは、５０質量部以下、さらに好ましくは、３０質量部以下である。
【０１３２】
反応温度は、例えば、５０℃以上、好ましくは、７０℃以上、例えば、１５０℃以下、好ましくは、１１０℃以下である。反応圧力は、例えば、大気圧である。反応時間は、例えば、０．５時間以上、好ましくは、１時間以上、例えば、１２０時間以下、好ましくは、７２時間以下である。
【０１３３】
反応の終了は、例えば、滴定法により測定されるイソシアネート量が変化しなくなることによって、判断できる。
【０１３４】
なお、無溶媒下において、イソシアヌレート誘導体とポリオキシエチレン化合物とを反応させることもできる。
【０１３５】
これによって、キシリレンジイソシアネートのイソシアヌレート誘導体（アルコール無変性ＸＤＩイソシアヌレート誘導体および／またはアルコール変性ＸＤＩイソシアヌレート誘導体）のイソシアネート基と、ポリオキシエチレン化合物の活性水素基とが反応して、２つ以上の遊離のイソシアネート基が残存する親水性イソシアヌレート誘導体が生成する。
【０１３６】
以上によって、親水性イソシアヌレート誘導体を含むポリイソシアネートが調製される。
【０１３７】
イソシアヌレート誘導体が、アルコール無変性ＸＤＩイソシアヌレート誘導体を含み、アルコール変性ＸＤＩイソシアヌレート誘導体を含まない場合、親水性イソシアヌレート誘導体は、アルコール無変性ＸＤＩイソシアヌレート誘導体とポリオキシエチレン化合物との反応生成物（アルコール無変性親水性イソシアヌレート誘導体）を含み、アルコール変性ＸＤＩイソシアヌレート誘導体とポリオキシエチレン化合物との反応生成物（アルコール変性親水性イソシアヌレート誘導体）とを含まない。この場合、ポリイソシアネートは、アルコール無変性親水性イソシアヌレート誘導体に加えて、例えば、未反応のアルコール無変性ＸＤＩイソシアヌレート誘導体を含むことができる。
【０１３８】
また、イソシアヌレート誘導体が、アルコール無変性ＸＤＩイソシアヌレート誘導体およびアルコール変性ＸＤＩイソシアヌレート誘導体を含む場合、親水性イソシアヌレート誘導体は、アルコール無変性親水性イソシアヌレート誘導体と、アルコール変性親水性イソシアヌレート誘導体とを含む。この場合、ポリイソシアネートは、アルコール無変性親水性イソシアヌレート誘導体およびアルコール変性親水性イソシアヌレート誘導体に加えて、例えば、未反応のアルコール無変性ＸＤＩイソシアヌレート誘導体および／または未反応のアルコール変性ＸＤＩイソシアヌレート誘導体を含むことができる。
【０１３９】
ポリイソシアネートにおける親水性イソシアヌレート誘導体の含有割合（固形分換算）は、例えば、２０質量％以上、好ましくは、３０質量％以上、例えば、９５質量％以下、好ましくは、９０質量％以下である。
【０１４０】
ポリイソシアネートにおける遊離のイソシアネート基の平均官能基数は、例えば、２以上、好ましくは、２．２以上、例えば、４．０以下、好ましくは、３．５以下である。
【０１４１】
ポリイソシアネートにおけるイソシアネート基濃度（固形分換算）は、例えば、５質量％以上、好ましくは、７質量％以上、例えば、３０質量％以下、好ましくは、２５質量％以下、さらに好ましくは、２０質量％以下である。
【０１４２】
ポリイソシアネートにおけるエチレンオキシド基の含有量（固形分換算）は、１５質量％以上、好ましくは、１８質量％以上、３０質量％以下、好ましくは、２５質量％以下、さらに好ましくは、２２質量％以下である。なお、ポリイソシアネートにおけるエチレンオキシド基の含有量は、後述する実施例に記載の方法に準拠して算出できる。
【０１４３】
ポリイソシアネートにおけるエチレンオキシド基の含有量が上記範囲内であれば、優れた水分散性を確保できながら、塗膜に優れた高湿条件下における耐膨張性を付与することができる。
【０１４４】
また、ポリイソシアネートにおけるアルコール類の変性量は、例えば、０．０７質量％以上、好ましくは、０．１４質量％以上、例えば、６．０質量％以下、好ましくは、５．４質量％以下である。なお、ポリイソシアネートにおけるアルコール類の変性量は、下記式により算出することができる。
【０１４５】
ポリイソシアネートにおけるアルコール類の変性量（質量％）＝イソシアヌレート誘導体におけるアルコール類の変性量（質量％）×ポリオキシエチレン化合物の仕込量（質量部）／親水性イソシアヌレート誘導体の仕込量（質量部）×１００
また、一般的には、イソシアヌレート誘導体におけるアルコール類の変性量同様、１Ｈ−ＮＭＲ測定により算出することもできる。
【０１４６】
（２）ブロック剤
ブロック剤は、イソシアネート基と反応可能な活性基を有し、上記したポリイソシアネートの遊離のイソシアネート基と反応して潜在イソシアネート基を形成する。つまり、ブロックイソシアネートは、ブロック剤によりブロックされている潜在イソシアネート基を含む。
【０１４７】
ブロック剤として、例えば、特開２０１７−８２２０８号公報に記載の第１ブロック剤および第２ブロック剤が挙げられ、具体的には、グアニジン系化合物、イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系（ラクタム系）化合物、酸イミド系化合物、トリアゾール系化合物、ピラゾール系化合物、メルカプタン系化合物、重亜硫酸塩、イミダゾリン系化合物、および、ピリミジン系化合物などが挙げられる。ブロック剤は、単独使用または２種併用することができる。
【０１４８】
グアニジン系化合物として、例えば、グアニジン、例えば、１−メチルグアニジンなどの１−アルキルグアニジン、例えば、１−フェニルグアニジンなどの１−アリールグアニジン、例えば、１，３−ジメチルグアニジンなどの１，３−ジアルキルグアニジン、例えば、１，３−ジフェニルグアニジン、１，３−ジ（ｏ−トリル）−グアニジンなどの１，３−ジアリールグアニジン、例えば、１，１−ジメチルグアニジン、１，１−ジエチルグアニジンなどの１，１−ジアルキルグアニジン、例えば、１，２，３−トリメチルグアニジンなどの１，２，３−トリアルキルグアニジン、例えば、１，２，３−トリフェニルグアニジンなどの１，２，３−トリアリールグアニジン、例えば、１，１，３，３−テトラメチルグアニジンなどの１，１，３，３−テトラアルキルグアニジン、例えば、１，５，７−トリアザビシクロ［４．４．０］デカ−５−エンなどが挙げられる。
【０１４９】
イミダゾール系化合物として、例えば、イミダゾール、ベンズイミダゾール、２−メチルイミダゾール、４−メチルイミダゾール、２−エチルイミダゾール、２−イソプロピルイミダゾール、２，４−ジメチルイミダゾール、２−エチル−４−メチルイミダゾール、２−アミン−イミダゾールなどが挙げられる。
【０１５０】
アルコール系化合物として、例えば、メタノール、エタノール、２−プロパノール、ｎ−ブタノール、ｓ−ブタノール、２−エチルヘキシルアルコール、１−または２−オクタノール、シクロへキシルアルコール、エチレングリコール、ベンジルアルコール、２，２，２−トリフルオロエタノール、２，２，２−トリクロロエタノール、２−（ヒドロキシメチル）フラン、２−メトキシエタノール、メトキシプロパノール、２−エトキシエタノール、ｎ−プロポキシエタノール、２−ブトキシエタノール、２−エトキシエトキシエタノール、２−エトキシブトキシエタノール、ブトキシエトキシエタノール、２−ブトキシエチルエタノール、２−ブトキシエトキシエタノール、Ｎ，Ｎ−ジブチル−２−ヒドロキシアセトアミド、Ｎ−ヒドロキシスクシンイミド、Ｎ−モルホリンエタノール、２，２−ジメチル−１，３−ジオキソラン−４−メタノール、３−オキサゾリジンエタノール、２−ヒドロキシメチルピリジン、フルフリルアルコール、１２−ヒドロキシステアリン酸、トリフェニルシラノール、メタクリル酸２−ヒドロキシエチルなどが挙げられる。
【０１５１】
フェノール系化合物として、例えば、フェノール、クレゾール、エチルフェノール、ｎ−プロピルフェノール、イソプロピルフェノール、ｎ−ブチルフェノール、ｓ−ブチルフェノール、ｔ−ブチルフェノール、ｎ−ヘキシルフェノール、２−エチルヘキシルフェノール、ｎ−オクチルフェノール、ｎ−ノニルフェノール、ジ−ｎ−プロピルフェノール、ジイソプロピルフェノール、イソプロピルクレゾール、ジ−ｎ−ブチルフェノール、ジ−ｓ−ブチルフェノール、ジ−ｔ−ブチルフェノール、ジ−ｎ−オクチルフェノール、ジ−２−エチルヘキシルフェノール、ジ−ｎ−ノニルフェノール、ニトロフェノール、ブロモフェノール、クロロフェノール、フルオロフェノール、ジメチルフェノール、スチレン化フェノール、メチルサリチラート、４−ヒドロキシ安息香酸メチル、４−ヒドロキシ安息香酸ベンジル、ヒドロキシ安息香酸２−エチルヘキシル、４−［（ジメチルアミノ）メチル］フェノール、４−［（ジメチルアミノ）メチル］ノニルフェノール、ビス（４−ヒドロキシフェニル）酢酸、２−ヒドロキシピリジン、２−または８−ヒドロキシキノリン、２−クロロ−３−ピリジノール、ピリジン−２−チオールなどが挙げられる。
【０１５２】
活性メチレン系化合物として、例えば、メルドラム酸、例えば、マロン酸ジメチル、マロン酸ジエチル、マロン酸ジｎ−ブチル、マロン酸ジ−ｔ−ブチル、マロン酸ジ２−エチルヘキシル、マロン酸メチルｎ−ブチル、マロン酸エチルｎ−ブチル、マロン酸メチルｓ−ブチル、マロン酸エチルｓ−ブチル、マロン酸メチルｔ−ブチル、マロン酸エチルｔ−ブチル、メチルマロン酸ジエチル、マロン酸ジベンジル、マロン酸ジフェニル、マロン酸ベンジルメチル、マロン酸エチルフェニル、マロン酸ｔ−ブチルフェニル、イソプロピリデンマロネートなどのマロン酸ジアルキル、例えば、アセト酢酸メチル、アセト酢酸エチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニルなどのアセト酢酸アルキル、例えば、２−アセトアセトキシエチルメタクリレート、アセチルアセトン、シアノ酢酸エチルなどが挙げられる。
【０１５３】
アミン系化合物として、例えば、ジブチルアミン、ジフェニルアミン、アニリン、Ｎ−メチルアニリン、カルバゾール、ビス（２，２，６，６−テトラメチルピペリジニル）アミン、ジ−ｎ−プロピルアミン、ジイソプロピルアミン、イソプロピルエチルアミン、２，２，４−または２，２，５−トリメチルヘキサメチレンアミン、Ｎ−イソプロピルシクロヘキシルアミン、ジシクロヘキシルアミン、ビス（３，５，５−トリメチルシクロヘキシル）アミン、ピペリジン、２，６−ジメチルピペリジン、ｔ−ブチルメチルアミン、ｔ−ブチルエチルアミン、ｔ−ブチルプロピルアミン、ｔ−ブチルブチルアミン、ｔ−ブチルベンジルアミン、ｔ−ブチルフェニルアミン、２，２，６−トリメチルピペリジン、２，２，６，６−テトラメチルピペリジン、（ジメチルアミノ）−２，２，６，６−テトラメチルピペリジン、２，２，６，６−テトラメチル−４−ピペリジン、６−メチル−２−ピペリジン、６−アミノカプロン酸などが挙げられる。
【０１５４】
イミン系化合物として、例えば、エチレンイミン、ポリエチレンイミン、１，４，５，６−テトラヒドロピリミジンなどが挙げられる。
【０１５５】
オキシム系化合物として、例えば、ホルムアルドオキシム、アセトアルドオキシム、アセトオキシム、メチルエチルケトオキシム、シクロヘキサノンオキシム、ジアセチルモノオキシム、ペンゾフェノオキシム、２，２，６，６−テトラメチルシクロヘキサノンオキシム、ジイソプロピルケトンオキシム、メチルｔ−ブチルケトンオキシム、ジイソブチルケトンオキシム、メチルイソブチルケトンオキシム、メチルイソプロピルケトンオキシム、メチル２，４−ジメチルペンチルケトンオキシム、メチル３−エチルへプチルケトンオキシム、メチルイソアミルケトンオキシム、ｎ−アミルケトンオキシム、２，２，４，４−テトラメチル−１，３−シクロブタンジオンモノオキシム、４，４’−ジメトキシベンゾフェノンオキシム、２−ヘプタノンオキシムなどが挙げられる。
【０１５６】
カルバミン酸系化合物として、例えば、Ｎ−フェニルカルバミン酸フェニルなどが挙げられる。
【０１５７】
尿素系化合物として、例えば、尿素、チオ尿素、エチレン尿素などが挙げられる。
【０１５８】
酸アミド系（ラクタム系）化合物として、例えば、アセトアニリド、Ｎ−メチルアセトアミド、酢酸アミド、ε−カプロラクタム、δ−バレロラクタム、γ−ブチロラクタム、ピロリドン、２，５−ピペラジンジオン、ラウロラクタムなどが挙げられる。
【０１５９】
酸イミド系化合物として、例えば、コハク酸イミド、マレイン酸イミド、フタルイミドなどが挙げられる。
【０１６０】
トリアゾール系化合物として、例えば、１，２，４−トリアゾール、ベンゾトリアゾールなどが挙げられる。
【０１６１】
ピラゾール系化合物として、例えば、ピラゾール、３，５−ジメチルピラゾール、３，５−ジイソプロピルピラゾール、３，５−ジフェニルピラゾール、３，５−ジ-ｔ-ブチルピラゾール、３−メチルピラゾール、４−ベンジル−３，５−ジメチルピラゾール、４−ニトロ−３，５−ジメチルピラゾール、４−ブロモ−３，５−ジメチルピラゾール、３−メチル−５−フェニルピラゾールなどが挙げられる。
【０１６２】
メルカプタン系化合物として、例えば、ブチルメルカプタン、ドデシルメルカプタン、ヘキシルメルカプタンなどが挙げられる。
【０１６３】
重亜硫酸塩として、例えば、重亜硫酸ソーダなどが挙げられる。
【０１６４】
イミダゾリン系化合物として、例えば、２−メチルイミダゾリン、２−フェニルイミダゾリンなどが挙げられる。
【０１６５】
ピリミジン系化合物として、例えば、２−メチル−１，４，５，６−テトラヒドロピリミジンなどが挙げられる。
【０１６６】
このようなブロック剤のなかでは、好ましくは、オキシム系化合物およびピラゾール系化合物が挙げられ、さらに好ましくは、メチルエチルケトオキシムおよび３，５−ジメチルピラゾールが挙げられ、とりわけ好ましくは、３，５−ジメチルピラゾールが挙げられる。
【０１６７】
つまり、ブロック剤は、好ましくは、ピラゾール系化合物および／またはオキシム系化合物を含み、さらに好ましくは、３，５−ジメチルピラゾールおよび／またはメチルエチルケトオキシムを含み、とりわけ好ましくは、３，５−ジメチルピラゾールを含む。また、ブロック剤は、好ましくは、ピラゾール系化合物（３，５−ジメチルピラゾール）および／またはオキシム系化合物（メチルエチルケトオキシム）からなる。
【０１６８】
ブロック剤がピラゾール系化合物および／またはオキシム系化合物を含むと、塗膜に、優れた機械特性、耐溶剤性、耐候性、および、高湿条件下における耐膨張性をより確実に付与できる。とりわけ、ブロック剤がピラゾール系化合物を含むと、塗膜の耐候性および高湿条件下における耐膨張性の向上をより一層図ることができる。
【０１６９】
ブロック剤の解離温度は、例えば、１５０℃以下、好ましくは、１４０℃以下、例えば、６０℃以上である。なお、ブロック剤の解離温度は、以下の方法により測定できる（以下同様）。
【０１７０】
ブロックイソシアネートをシリコンウェハーに塗布し、加熱しながらＩＲ測定によってイソシアネート基が再生する温度を観察する。なお、再生したイソシアネート基を観察できない場合には、公知のポリオールと混合し、その混合物をシリコンウェハーに塗布し、加熱しながらＩＲ測定によってポリオールの水酸基が反応する温度を観察することにより、ブロック剤の解離温度を測定できる。
【０１７１】
（３）ブロックイソシアネートの製造
次に、ブロックイソシアネートの製造について説明する。
【０１７２】
ブロックイソシアネートを製造するには、上記したポリイソシアネートと、上記したブロック剤とを反応させる。
【０１７３】
ポリイソシアネートのイソシアネート基に対する、ブロック剤におけるイソシアネート基と反応可能な活性基の当量比（活性基／イソシアネート基）は、例えば、０．２以上、好ましくは、０．５以上、例えば、１．５以下、好ましくは、１．２以下、さらに好ましくは、１．１以下である。
【０１７４】
また、ポリイソシアネートとブロック剤との反応は、例えば、不活性ガス（例えば、窒素ガス、アルゴンガスなど）雰囲気において実施される。
【０１７５】
反応温度は、例えば、０℃以上、好ましくは、２０℃以上、例えば、８０℃以下、好ましくは、６０℃以下である。反応圧力は、例えば、大気圧である。反応時間は、例えば、０．５時間以上、好ましくは、１．０時間以上、例えば、２４時間以下、好ましくは、１２時間以下である。
【０１７６】
これにより、ブロック剤によりブロックされた潜在イソシアネート基が生成される。
【０１７７】
なお、ブロック剤が２種以上併用される場合、２種以上のブロック剤を同時にポリイソシアネートと反応させてもよく、２種の第２ブロック剤を逐次的にポリイソシアネートと反応させてもよい。
【０１７８】
また、反応の終了は、例えば、赤外分光分析法などを採用し、イソシアネート基の消失または減少を確認することによって判断できる。
【０１７９】
また、上記の反応は、無溶剤下であってもよく、例えば、溶剤の存在下であってもよい。溶剤として、例えば、上記した有機溶媒、可塑剤などが挙げられる。溶剤は、単独使用または２種以上併用することができる。
【０１８０】
可塑剤として、例えば、特開２０１７−８２２０８号公報の［０１０９］段落〜［０１１７］段落に記載される可塑剤などが挙げられる。可塑剤は、単独使用または２種以上併用することができる。
【０１８１】
以上によって、ポリイソシアネートのイソシアネート基がブロック剤にブロックされた、ブロックイソシアネートが調製される。
【０１８２】
ポリイソシアネートが、アルコール無変性親水性イソシアヌレート誘導体を含み、アルコール変性親水性イソシアヌレート誘導体を含まない場合、ブロックイソシアネートは、アルコール無変性親水性イソシアヌレート誘導体とブロック剤との反応生成物を含む。
【０１８３】
また、ポリイソシアネートが、アルコール無変性親水性イソシアヌレート誘導体およびアルコール変性親水性イソシアヌレート誘導体を含む場合、ブロックイソシアネートは、アルコール無変性親水性イソシアヌレート誘導体およびブロック剤の反応生成物と、アルコール変性親水性イソシアヌレート誘導体およびブロック剤の反応生成物とを含む。
【０１８４】
なお、ブロックイソシアネートは、水分散可能なブロックイソシアネートであり、水や有機溶媒を含まない。
【０１８５】
このようなブロックイソシアネートにおけるエチレンオキシド基の含有量（固形分換算）は、例えば、１１．３質量％以上、好ましくは、１３．５質量％以上、例えば、２２．５質量％以下、好ましくは、１８．８質量％以下である。なお、ブロックイソシアネートにおけるエチレンオキシド基の含有量は、下記式により算出することができる。
【０１８６】
ブロックイソシアネートにおけるエチレンオキシド基の含有量（質量％）＝親水性ポリイソシアヌレート誘導体におけるポリオキシエチレン化合物の含有量（質量％）×親水性ポリイソシアヌレート誘導体の仕込量（質量部）／［親水性ポリイソシアヌレート誘導体の仕込量（質量部）＋ブロック剤の仕込量（質量部）］×１００。
【０１８７】
また、ブロックイソシアネートにおけるアルコール類の変性量は、例えば、０．０７５質量％以上、好ましくは、０．１３質量％以上、例えば、４．５質量％以下、好ましくは、４．１質量％以下である。なお、ブロックイソシアネートにおけるアルコール類の変性量は、下記式により算出することができる。
【０１８８】
ブロックイソシアネートにおけるアルコール類の変性率（質量％）＝親水性ポリイソシアヌレート誘導体におけるアルコール類の含有量（質量％）×親水性ポリイソシアヌレート誘導体の仕込量（質量部）／［親水性ポリイソシアヌレート誘導体の仕込量（質量部）＋ブロック剤の仕込量（質量部）］×１００。
【０１８９】
＜ポリウレタン塗料＞
このようなブロックイソシアネートは、例えば、ポリウレタン樹脂原料などの公知の樹脂原料として用いることができ、好ましくは、二液型ポリウレタン樹脂原料として好適に用いられる。
【０１９０】
二液型ポリウレタン樹脂原料は、上記したブロックイソシアネートを含むポリイソシアネート成分としてのＡ剤と、ポリオール成分としてのＢ剤とを備える。そして、二液型ポリウレタン樹脂原料は、別々に調製されるＡ剤（硬化剤）およびＢ剤（主剤）を使用直前に配合するものである。
【０１９１】
ポリイソシアネート成分は、上記したブロックイソシアネートが水に分散されて調製される。つまり、ポリイソシアネート成分は、上記したブロックイソシアネートと、水とを含む。
【０１９２】
ポリイソシアネート成分におけるブロックイソシアネートの含有割合は、適宜変更されるが、例えば、１質量％以上、好ましくは、５質量％以上、さらに好ましくは、２０質量％以上、例えば、６０質量％以下、好ましくは、５０質量％以下である。
【０１９３】
なお、ポリオール成分において、マクロポリオール（後述）が水に分散されている場合、ポリイソシアネート成分において、ブロックイソシアネートは水に分散されなくてもよい。
【０１９４】
ポリオール成分は、例えば、マクロポリオールを含み、好ましくは、マクロポリオールが水に分散されて調製される。つまり、ポリオール成分は、マクロポリオールと、水とを含む。
【０１９５】
マクロポリオールは、数平均分子量が２５０以上、好ましくは、４００以上、例えば、１００００以下の高分子量ポリオールである。
【０１９６】
マクロポリオールとして、例えば、ポリエステルポリオール、植物油系ポリエステルポリオール、ポリカプロラクトンポリオール、ポリエーテルポリオール、ポリカーボネートポリオール、アクリルポリオール、ウレタン変性ポリオールなどが挙げられる。マクロポリオールは、単独使用または２種以上併用することができる。
【０１９７】
ポリエステルポリオールとして、例えば、多塩基酸（例えば、アジピン酸、セバシン酸、フタル酸、イソフタル酸など）と低分子量ポリオール（例えば、エチレングリコール、プロピレングリコール、ブタンジオール、ネオペンチルグリコールなど）とのエステル化反応物などが挙げられる。
【０１９８】
植物油系ポリエステルポリオールとして、例えば、上記した低分子量ポリオールを開始剤とする、ヒドロキシル基含有植物油脂肪酸（例えば、リシノレイン酸を含有するひまし油脂肪酸、１２−ヒドロキシステアリン酸を含有する水添ひまし油脂肪酸など）などのヒドロキシカルボン酸の縮合反応物などが挙げられる。
【０１９９】
ポリカプロラクトンポリオールとして、例えば、上記した低分子量ポリオールを開始剤とするラクトン類（例えば、ε−カプロラクトン、γ−バレロラクトンなど）の開環重合物などが挙げられる。
【０２００】
ポリエーテルポリオールとして、例えば、上記した低分子量ポリオールを開始剤とするアルキレンオキシドの開環重合物などが挙げられる。
【０２０１】
ポリカーボネートポリオールとして、例えば、上記した低分子量ポリオールを開始剤とするエチレンカーボネートの開環重合物などが挙げられる。
【０２０２】
アクリルポリオールとして、例えば、ヒドロキシル基含有アクリレートと、そのヒドロキシル基含有アクリレートと共重合可能な共重合性ビニルモノマーとの共重合体などが挙げられる。
【０２０３】
ウレタン変性ポリオールは、例えば、上記したマクロポリオールと公知のポリイソシアネートとの反応生成物であって、例えば、ポリエステルタイプのポリウレタンポリオール、ポリエーテルタイプのポリウレタンポリオール、ポリカーボネートタイプのポリウレタンポリオール、ポリアクリルタイプのポリウレタンポリオール、ポリエステルポリエーテルタイプのポリウレタンポリオールなどが挙げられる。
【０２０４】
このようなマクロポリオールのなかでは、好ましくは、アクリルポリオールが挙げられる。
【０２０５】
また、必要に応じて、イソシアネート成分（硬化剤）およびポリオール化合物（主剤）のいずれか一方またはその両方に、例えば、反応溶媒、触媒、エポキシ樹脂、塗工性改良剤、レベリング剤、消泡剤、酸化防止剤や紫外線吸収剤などの安定剤、増粘剤、沈降防止剤、可塑剤、界面活性剤、顔料、充填剤、有機または無機微粒子、防黴剤などの添加剤を適宜配合することができる。添加剤の配合量は、その目的および用途により適宜決定される。
【０２０６】
このような二液型ポリウレタン樹脂原料では、その使用時において、ポリイソシアネート成分（硬化剤）とポリオール成分（主剤）とを配合する。
【０２０７】
ポリイソシアネート成分（硬化剤）とポリオール成分（主剤）との配合割合は、例えば、マクロポリオールの水酸基に対する、ブロックイソシアネートの潜在イソシアネート基の当量比（潜在イソシアネート基／水酸基）が、例えば、０．１以上、好ましくは、０．５以上、例えば、５以下、好ましくは、３以下となる割合である。
【０２０８】
そして、ポリイソシアネート成分とポリオール成分との混合物は、公知の塗工方法（例えば、スプレー塗工、ディップコート、スピンコート、回転霧化塗工、カーテンコート塗工など）により、被塗物に塗工され、乾燥されることにより塗膜を形成する。その後、塗膜は、加熱により硬化され、必要に応じて熟成される。
【０２０９】
加熱温度は、例えば、６０℃以上、好ましくは、８０℃以上、例えば、１５０℃以下、好ましくは、１３０℃以下である。
【０２１０】
以上によって、ブロックイソシアネートを含む二液型ポリウレタン樹脂原料から、塗膜（硬化塗膜、ポリウレタン樹脂）が形成される。このような塗膜は、とりわけ、高湿条件下における耐膨張性に優れている。なお、高湿条件とは、所定温度における相対湿度が７０％以上である条件を意味する。
【０２１１】
そのため、二液型ポリウレタン樹脂原料は、とりわけ、高湿条件に曝される用途に好適に利用される。より具体的には、二液型ポリウレタン樹脂原料の用途として、塗料原料（例えば、食品包装インキ用塗料原料など）、接着剤原料（例えば、食品包装用フィルムや紙、プラスチックボトル、缶、瓶などの包装資材用接着剤原料など）などが挙げられる。
【０２１２】
＜作用効果＞
上記したブロックイソシアネートは、ポリイソシアネートがブロック剤によってブロックされたブロックイソシアネートであって、ポリイソシアネートが、キシリレンジイソシアネートのイソシアヌレート誘導体と、ポリオキシエチレン化合物との反応生成物を含み、ポリイソシアネートにおけるエチレンオキシド基の含有量が上記範囲内である。
【０２１３】
そのため、優れた水分散性を確保できながら、塗膜（ポリウレタン樹脂）に高湿条件下における耐膨張性を付与できる。
【０２１４】
また、キシリレンジイソシアネートのイソシアヌレート誘導体は、好ましくは、アルコール類により変性されている。
【０２１５】
そのため、ブロックイソシアネートの水分散性の向上を図ることができながら、塗膜（ポリウレタン樹脂）の高湿条件下における耐膨張性の向上を図ることができる。
【０２１６】
また、イソシアヌレート誘導体におけるアルコール類の変性量は、好ましくは、上記下限以上である。そのため、ブロックイソシアネートを含むポリウレタン樹脂原料の成膜性の向上を図ることができながら、塗膜（ポリウレタン樹脂）の高湿条件下における耐膨張性の向上を確実に図ることができる。
【０２１７】
また、イソシアヌレート誘導体におけるアルコール類の変性量は、好ましくは、上記上限以下である。そのため、塗膜（ポリウレタン樹脂）の耐候性の向上を確実に図ることができながら、塗膜（ポリウレタン樹脂）の高湿条件下における耐膨張性の向上を確実に図ることができる。
【０２１８】
また、イソシアヌレート誘導体を変性するアルコール類は、好ましくは、２価の脂肪族アルコールを含む。そのため、塗膜（ポリウレタン樹脂）の耐溶剤性および耐候性の向上をより一層確実に図ることができる。
【０２１９】
また、ブロック剤は、好ましくは、ピラゾール系化合物および／またはオキシム系化合物を含む。そのため、塗膜（ポリウレタン樹脂）に、優れた機械特性、耐溶剤性、耐候性、および、高湿条件下における耐膨張性をより一層確実に付与できる。
【実施例】
【０２２０】
以下に実施例を示し、本発明をさらに具体的に説明するが、本発明は、それらに限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。なお、「部」および「％」は、特に言及がない限り、質量基準である。
【０２２１】
また、各実施例および各比較例において採用される測定方法および算出方法を下記する。
【０２２２】
＜蒸留収率＞
イソシアヌレート誘導体の蒸留収率は、反応液（蒸留前液）およびイソシアヌレート誘導体（蒸留後液）の質量をそれぞれ測定し、下記式により反応液の質量に対するイソシアヌレート誘導体の質量の割合を算出することにより求めた。
イソシアヌレート誘導体の蒸留収率（質量％）＝（イソシアヌレート誘導体の質量（質量部）／反応液の質量（質量部））×１００
＜アルコール類の変性量（アルコール変性量）＞
反応液におけるアルコール類の比率（質量部）は、キシリレンジイソシアネートの仕込質量１００質量部に対するアルコール類の仕込質量として算出した。また、イソシアヌレート誘導体におけるアルコール変性量（イソシアヌレート誘導体のアルコール変性量）は、下記式により算出した。
イソシアヌレート誘導体のアルコール変性量（質量％）＝（反応液におけるアルコール類の比率（質量部）／蒸留収率（質量％））×１００
＜イソシアネート基濃度、および、イソシアネート基の転化率（反応率）＞
仕込液、反応液およびイソシアヌレート誘導体のイソシアネート基濃度を、ＪＩＳ  Ｋ−１５５６（２００６年）のｎ−ジブチルアミン法に準拠してそれぞれ測定した。また、仕込液のイソシアネート基濃度に対する、反応液またはイソシアヌレート誘導体のイソシアネート基濃度の減少率を算出することにより、イソシアネート基の転化率（反応率）を求めた。
【０２２３】
なお、アルコール類の配合後かつイソシアヌレート化触媒の配合前におけるイソシアネート基の転化率がウレタン転化率であり、イソシアヌレート化触媒の配合後におけるイソシアネート基の転化率が、イソシアヌレート転化率である。
【０２２４】
＜３分子体面積率＞
イソシアヌレート誘導体のサンプルをゲルパーミエーションクロマトグラフィ（ＧＰＣ）測定し、得られたクロマトグラム（チャート）において、ポリスチレン換算分子量４００〜１０００の間をピークトップとするピークの面積の、全ピークの面積に対する面積率から、３分子体面積率を求めた。
【０２２５】
なお、３分子体面積率は、下記装置において得られたクロマトグラム（チャート）において、保持時間２６．８分から２７．１分の間をピークトップとするピークの面積の、全ピークの面積に対する面積率でもある。
【０２２６】
ＧＰＣ測定においては、サンプル約０．０４ｇ採取し、メタノールでメチルウレタン化させた後、過剰のメタノールを除去し、テトラヒドロフラン１０ｍＬを添加して溶解させた。そして、得られた溶液を、以下の条件でＧＰＣ測定した。
（１）分析装置  ：  Ａｌｌｉａｎｃｅ（Ｗａｔｅｒｓ社製）
（２）ポンプ  ：  Ａｌｌｉａｎｃｅ  ２６９５（Ｗａｔｅｒｓ社製）
（３）検出器  ：  ２４１４型示差屈折検出器（Ｗａｔｅｒｓ社製）
（４）溶離液  ：  Ｔｅｔｒａｈｙｄｒｏｆｕｒａｎ
（５）分離カラム  ：Ｐｌｇｅｌ  ＧＵＡＲＤ  ＋  Ｐｌｇｅｌ  ５μｍＭｉｘｅｄ−Ｃ×３本（５０×７．５ｍｍ，３００×７．５ｍｍ）メーカー；Ｐｏｌｙｍｅｒ  Ｌａｂｏｒａｔｏｒｉｅｓ社製、品番；ＰＬ１１１０−６５００
（６）測定温度：４０℃
（７）流速：１ｍＬ／ｍｉｎ
（８）サンプル注入量、注入濃度  ：  １００μＬ、１ｍｇ／ｍＬ
（９）解析装置  ：  ＥＭＰＯＷＥＲデータ処理装置（Ｗａｔｅｒｓ社製）
・システム補正
（１）標準物質名  ：  Ｐｏｌｙｓｔｙｒｅｎｅ
（２）検量線作成方法  ：  分子量の異なるＴＯＳＯＨ社製  ＴＳＫｓｔａｎｄａｒｄ  Ｐｏｌｙｓｔｙｒｅｎｅを用い、リテンションタイム（保持時間）と分子量とのグラフを作成。
【０２２７】
＜ポリイソシアネート誘導体とポリオキシエチレン化合物との反応生成物におけるエチレンオキシド基含有率＞
反応生成物におけるエチレンオキシド基含有率は、下記式により算出した。
エチレンオキシド基含有率（質量％）＝ポリオキシエチレン化合物の仕込量（質量部）／［ポリイソシアネート誘導体の仕込量（質量部）＋ポリオキシエチレン化合物の仕込量（質量部）］×１００
＜イソシアヌレート誘導体の調製＞
調製例１
温度計、攪拌装置、窒素導入管および冷却管が装着された反応器に、窒素雰囲気下において、表１に示す処方となるように、１，３−キシリレンジイソシアネート（ｍ−ＸＤＩ、三井化学社製）と、酸化防止剤（２，６−ジ（ｔｅｒｔ−ブチル）−４−メチルフェノール、ＢＨＴ、ヒンダードフェノール系酸化防止剤）と、助触媒（テトラフェニル・ジプロピレングリコール・ジホスファイト、有機亜リン酸エステル、商品名：ＪＰＰ−１００、城北化学工業社製）とを仕込んだ。なお、この仕込液におけるイソシアネート基濃度は、４４．７質量％であった。
【０２２８】
次いで、この仕込液に、固形分換算が表１に示す処方となるように、イソシアヌレート化触媒として、テトラブチルアンモニウムのハイドロオキサイド（ＴＢＡＯＨ）の３７質量％溶液を配合した後、表１に示す反応条件（反応開始温度、到達最高温度および反応時間）にて、イソシアヌレート化反応させた。
【０２２９】
次いで、得られた反応液を、薄膜蒸留装置（温度１５０℃、真空度５０Ｐａ）に通液して、未反応のキシリレンジイソシアネートなどを除去し、キシリレンジイソシアネートのイソシアヌレート誘導体（ＸＤＩヌレート）を調製した。なお、蒸留収率を表１に示す。
【０２３０】
また、この反応におけるイソシアネート基の転化率（すなわちイソシアヌレート転化率）、イソシアヌレート誘導体におけるアルコール変性量、イソシアネート基濃度および３分子体面積率を表１に示す。
【０２３１】
調製例２〜７
温度計、攪拌装置、窒素導入管および冷却管が装着された反応器に、窒素雰囲気下において、表１に示す処方となるように、１，３−キシリレンジイソシアネート（ｍ−ＸＤＩ、三井化学社製）と、表１に示す酸化防止剤と、表１に示す助触媒とを仕込んだ。なお、ウレタン化反応の仕込液におけるイソシアネート基濃度を表１に示す。
【０２３２】
次いで、この仕込液に、表１に示す処方となるように、アルコール類を加えて、表１に示す反応条件（反応温度および反応時間）にて、ウレタン化反応させた。なお、１，３−ブタンジオールの水酸基に対する、１，３−キシリレンジイソシアネートのイソシアネート基の当量比（ＮＣＯ／ＯＨ）を表１に示す。
【０２３３】
次いで、反応液を６０℃に降温した。このときのウレタン化反応後の反応液のイソシアネート基濃度を表１に示す。
【０２３４】
次いで、この反応液に、固形分換算が表１に示す一次添加量となるように、イソシアヌレート化触媒として、テトラブチルアンモニウムのハイドロオキサイド（ＴＢＡＯＨ）の３７質量％溶液を反応液に配合し、イソシアヌレート化反応させた。その後、反応液に、固形分換算が表１に示す二次添加量となるように、上記のＴＢＡＯＨのメタノール溶液を追加し、反応開始から表１に示す反応時間の経過後、イソシアヌレート化反応を終了させた。なお、イソシアヌレート化反応の反応開始温度および到達最高温度と、イソシアヌレート化反応後の反応液のイソシアネート基濃度とを表１に示す。
【０２３５】
次いで、得られた反応液を、薄膜蒸留装置（温度１５０℃、真空度５０Ｐａ）に通液して、未反応のキシリレンジイソシアネートなどを除去し、アルコール類により変性されたキシリレンジイソシアネートのイソシアヌレート誘導体（ＸＤＩヌレート）を調製した。なお、蒸留収率を表１に示す。
【０２３６】
この反応におけるイソシアネート基の転化率（ウレタン転化率およびイソシアヌレート転化率）、イソシアヌレート誘導体におけるアルコール変性量、イソシアネート基濃度および３分子体面積率を表１に示す。
【０２３７】
【表１】
2020111714.tif 000002
【０２３８】
表１の略号の詳細を下記する。
【０２３９】
ｍ−ＸＤＩ：１，３−キシリレンジイソシアネート（三井化学社製）、
１，３−ＢＧ：１、３−ブタンジオール、東京化成工業社製、
ＩＢＡ：イソブチルアルコール、東京化成工業社製、
ＪＰＰ−１００：テトラフェニル・ジプロピレングリコール・ジホスファイト（芳香族有機亜リン酸エステル、城北化学工業社製、商品名）、
ＪＰ−３１０：トリデシルホスファイト（脂肪族有機亜リン酸エステル、城北化学工業社製、商品名）、
ＢＨＴ：２，６−ジ（ｔｅｒｔ−ブチル）−４−メチルフェノール（別名：ジブチルヒドロキシトルエン、ＢＨＴ、ヒンダードフェノール系酸化防止剤）ヒンダードフェノール系酸化防止剤）、
Ｉｒｇ１０７６：イルガノックス１０７６（ヒンダードフェノール系酸化防止剤、チバ・ジャパン社製、商品名）、
ＴＢＡＯＨ：テトラブチルアンモニウムのハイドロオキサイド。
【０２４０】
＜その他のイソシアネート誘導体の準備＞
調製例８
タケネートＤ−１７０Ｎ（ヘキサメチレンジイソシアネート（ＨＤＩ）のイソシアヌレート誘導体、固形分１００質量％、イソシアネート基含有量２０．７％、三井化学社製）を、イソシアネート誘導体として準備した。
【０２４１】
調製例９
タケネートＤ−１１０Ｎ（キシリレンジイソシアネートのトリメチロールプロパン（ＴＭＰ）アダクト体、イソシアネート基含有量１１．５質量％、固形分７５質量％、溶媒：酢酸エチル、三井化学社製）を、イソシアネート誘導体として準備した。
【０２４２】
＜ブロックイソシアネートの調製＞
実施例１〜１０および比較例１〜６
攪拌機、温度計、冷却器および窒素ガス導入管を備えた容量２Ｌの反応器に、室温（２５℃）において、表２に示す各調製例のイソシアネート誘導体（イソシアヌレート誘導体またはその他のイソシアネート誘導体）５００質量部と、プロピレングリコールモノメチルエーテルアセテート（ＰＭＡ、溶媒）１１０質量部とを仕込み、さらに、反応生成物におけるエチレンオキシド基含有率（ＥＯ％）が表２に示す値となるように、数平均分子量１０００のポリ（オキシエチレン）メチルエーテル（メトキシポリエチレングリコール、ＭｅＰＥＧ１０００、ポリオキシエチレン化合物）を仕込んだ。
【０２４３】
次いで、この仕込液を９０℃に加熱して、イソシアネート誘導体とポリ（オキシエチレン）メチルエーテルとを、残存イソシアネート量に変化が無くなるまでウレタン化反応させた。
【０２４４】
以上によって、親水性イソシアネート誘導体（反応生成物）のＰＭＡ溶液を調製した。
【０２４５】
親水性イソシアネート誘導体（反応生成物）におけるエチレンオキシド基含有率、親水性イソシアネート誘導体のＰＭＡ溶液の固形分濃度、および、親水性イソシアネート誘導体のＰＭＡ溶液のイソシアネート基濃度を表２に示す。
【０２４６】
次いで、ポリイソシアネートのＰＭＡ溶液７３５質量部に、ＰＭＡ４４１質量部を添加して撹拌した後、表２に示すブロック剤を、親水性イソシアネート誘導体が有するイソシアネート基と等量となるように添加した。
【０２４７】
その後、イソシアネート基とブロック剤とを、４０℃で２時間反応させた。その後、ＦＴ−ＩＲスペクトルを測定することで、イソシアネート基が消失していることを確認した。
【０２４８】
以上によって、ブロックイソシアネートのＰＭＡ溶液を調製した。ブロックイソシアネートのＰＭＡ溶液の固形分濃度は、６０質量％であった。
【０２４９】
次いで、ブロックイソシアネートのＰＭＡ溶液５００質量部に、室温（２５℃）において水５５０質量部を数回に分けて分割装入した後、減圧条件下において、それらの混合液からＰＭＡを留去して、ブロックイソシアネートの水分散液（ポリイソシアネート成分）を調製した。この水分散液の固形分濃度は、４０質量％であった。
【０２５０】
なお、ブロックイソシアネートの水分散液を、２５℃において２４時間静置した後、目視にて、ブロックイソシアネートの水分散性を下記の基準により評価した。固形分の分離（沈降）が起きていない均一な状態のものを○、分離物（沈降物）が観察される状態のものを×とした。その結果を表２に示す。
【０２５１】
＜ポリウレタン塗料組成物の調製＞
アクリルポリオール（商品名：ＲＥ４７８８、三井化学社製）を水に分散した分散液（ポリオール成分）を準備した。
【０２５２】
次いで、各実施例および各比較例のブロックイソシアネートの水分散液（ポリイソシアネート成分）を、アクリルポリオール分散液（ポリオール成分）に、アクリルポリオールの水酸基とブロックイソシアネートの潜在イソシアネート基とが等量となるように加えて、３０分間攪拌することによって、ポリウレタン塗料組成物を調製した。なお、最終的なポリウレタン塗料組成物の固形分濃度は、３０質量％であった。
【０２５３】
＜評価＞
１．成膜性試験
上記のように調製したポリウレタン塗料組成物を、１００μｍのアプリケーターにより、亜鉛めっき鋼板上に塗布して、２３℃で３時間乾燥した後、１５０℃で３０分硬化させた。その後、硬化させた塗膜を、２３℃、相対湿度５５％で７日間熟成した。
【０２５４】
そして、塗膜の成膜性を下記の基準で評価した。
【０２５５】
塗膜全体が割れ・すじ状が無く均一な膜を〇とし、塗膜の表面が一部ひび割れやすじ状な膜を△とした。
【０２５６】
２．碁盤目試験
上記の成膜性試験と同様にして、亜鉛めっき鋼板上に塗膜を形成した。また、亜鉛めっき鋼板をブリキ板に変更したこと以外は、上記の成膜性試験と同様にして、ブリキ板上に塗膜を形成した。
【０２５７】
次いで、各塗膜が形成されたブリキ板および亜鉛めっき鋼板を用いて、ＪＩＳ  Ｋ５６００−５−６に基づいて、各塗膜の密着性を、テープ剥離後の密着部位の個数により下記の基準で評価した。
【０２５８】
剥離せず密着した個数が２５の場合は○、１０より多く２５未満の場合は△、１０以下の場合は×とした。その結果を表２に示す。表２では、２５マス中に剥離せずに密着した個数を読み取り、「密着した個数／２５」として記載した。
【０２５９】
３．ＭＥＫラビング試験
亜鉛めっき鋼板をブリキ板に変更したこと以外は、上記の成膜性試験と同様にして、ブリキ板上に塗膜を形成した。そして、硬化させた各塗膜をメチルエチルケトン（ＭＥＫ）に浸したガーゼでこすり、目視により塗膜表面に剥がれや削れが生じるまでの回数を測定し、下記の基準で評価した。
【０２６０】
ラビング回数が２００回以上のものを○、ラビング回数が１００回以上２００回未満のものを△、ラビング回数が１００回未満のものを×とした。その結果を表２に示す。
【０２６１】
４．耐侯性試験
亜鉛めっき鋼板をＰＭＭＡ板に変更したこと以外は、上記の成膜性試験と同様にして、ＰＭＭＡ板上に塗膜を形成した。そして、硬化させた各塗膜を、促進耐候性試験機（デューパネル光コントロールウェザーメーター、スガ試験機社製）にて、昼間（６０℃×相対湿度１０％×４時間×光照射）、夜間（５０℃×相対湿度９５％×４時間×光照射なし）のサイクルで６００時間処理した。処理前後の塗膜を色差計（ＳＥ２０００、日本電色工業社製）にて測定し、処理前後の色差（ΔＥ）を下記の基準で評価した。
【０２６２】
ΔＥが５．０未満を○、ΔＥが５．０以上１０．０未満を△、ΔＥが１０．０以上を×とした。その結果を表２に示す。
【０２６３】
５．鉛筆硬度試験
上記の成膜性試験と同様にして、亜鉛めっき鋼板上に塗膜を形成した。そして、塗膜の鉛筆硬度をＪＩＳ  Ｋ５６００−５−４に基づいて測定し、下記の基準で評価した。
【０２６４】
鉛筆硬度がＨＢ以上を○、鉛筆硬度がＢ以下を×とした。その結果を表２に示す。
【０２６５】
６．湿熱膨張率
各実施例および各比較例のブロックイソシアネートの水分散液（ポリイソシアネート成分）を、ポリウレタンポリオールの水分散液（ポリオール成分、Ｗ−５６６１、固形分３５質量％、三井化学社製）に、ポリウレタンポリオール／ブロックイソシアネートの固形分比が５／３となるように加えて、３０分間攪拌することによって、ポリウレタン塗料組成物を調製した。ポリウレタン塗料組成物は、最終的な固形分濃度が３０質量％となるように、水で希釈して濃度調整した。
【０２６６】
次いで、ポリウレタン塗料組成物を、１００μｍのアプリケーターにより、ポリプロピレン板上に塗布して、２３℃で３時間乾燥した後、１５０℃で３０分硬化させた。その後、硬化させた塗膜を、２３℃、相対湿度５５％で７日間熟成した。
【０２６７】
次いで、塗膜が形成されたポリプロピレン板から、試験片（２０ｍｍ×２０ｍｍ）を切り出し、ＮＥＴＺＳＣＨ社製ＴＭＡ−４０００ＳＥにて、温度２５℃、湿度８０％、３時間の条件下での湿熱膨張率を測定して、下記の基準で評価した。
【０２６８】
湿熱膨張率が２．０％未満を○、湿熱膨張率が２．０％以上３．０未満を△、湿熱膨張率が３．０％以上を×とした。その結果を表２に示す。
【０２６９】
【表２】
2020111714.tif 000003
【０２７０】
表２中の略号の詳細を下記する。なお、表１と重複するものについては省略する。
【０２７１】
ＤＭＰ：３，５−ジメチルピラゾール、東京化成工業社製、
ＭＥＫＯ：メチルエチルケトオキシム、東京化成工業社製、
ＭｅＰＥＧ１０００：ポリ（オキシエチレン）メチルエーテル、数平均分子量１０００、東邦化学工業社製。